FR 3071836 A1 20190405 FR 1759152 A 20170929 L'invention concerne la préparation de dimères polyaromatiques et leur utilisation comme précurseurs de polymères, notamment pour la préparation de résines. Elle se rapporte également aux précurseurs de polymères obtenus, à partir de matériaux biosourcés, et aux polymères résultant. Le développement de composés issus de ressources renouvelables répond à des préoccupations réglementaires, sociales et environnementales, en permettant de protéger la santé publique pendant toute leur durée de vie. Cependant, le coût de tels composés est parfois un obstacle à leur mise en oeuvre. Le Bisphénol A est un composé chimique largement utilisé pour ses propriétés thermiques, optiques ou électriques, et dans la synthèse de dérivés polymériques, comme les résines époxy ou polycarbonates. Il entre ainsi dans la composition de nombreux produits de grande consommation. 15 Toutefois, le bisphénol A a été reconnu comme perturbateur endocrinien, pouvant générer des troubles graves de la santé, tels que des cancers et des malformations foetales, et son utilisation doit donc être restreinte, voire abandonnée. Il s'agit en outre d'un produit d'origine fossile qui ne répond pas aux exigences d'un développement 20 durable. Il existe aussi un besoin en composés pouvant être préparés par un procédé simple avec un bon rendement. 25 La demande WO 2016/097657 décrit des composés poly-aromatiques pouvant être substitués au bisphénol A pour la préparation de résines et dépourvus des effets secondaires néfastes de ce produit. La demande FR 3 035 106 décrit des éthers polyaromatiques glycidylés, et leur préparation à partir de matières premières biosourcées. 30 Il existe cependant toujours un besoin de trouver de nouveaux composés issus de ressources naturelles renouvelables et dépourvus des effets secondaires néfastes de ce produit. Il existe aussi un besoin en composés, pouvant être préparés par un procédé simple présentant un bon rendement, et dont certains seront biodégradables. 10 35 2 De manière inattendue, il a maintenant été trouvé que des composés utilisables comme précurseurs de polymères peuvent être préparés par un procédé simple, à partir de matières premières biosourcées. 5 C'est pourquoi la présente invention a pour objet un procédé de préparation d'un composé de formule (I) R1 X3 X1 X4 R6 R7 1.1 X2 R5 R10 R9 (I) dans laquelle - R1, R2, R3, R4, R5, R6, R7, R8, R9, R10, choisis indépendamment les uns des autres, représentent chacun un atome d'hydrogène, un groupement -OH, ou un groupement sélectionné parmi les radicaux alkyles en C1-C6, linéaires, ramifiés ou cycliques, éventuellement interrompus par un ou plusieurs hétéroatomes tel que 0 ou N et/ou substitués par un ou plusieurs groupements -OH, les radicaux alcènyle en C2-C6 linéaires, ramifiés ou cycliques, éventuellement interrompus par un ou plusieurs hétéroatomes tel que 0 ou N et/ou substitués par un ou plusieurs groupements -OH, et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et/ou substitués par un ou plusieurs groupements -OH, X1 , X2, et X3, représentent chacun indépendamment un atome d'hydrogène, ou un groupement sélectionné parmi les radicaux alkyles en C1-C6, linéaires, ramifiés ou cycliques, éventuellement interrompus par un ou plusieurs hétéroatomes tel que 0 ou N, les radicaux alcènyle en C2-C6 linéaires, ramifiés ou cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N, X4 représente un groupement sélectionné parmi les radicaux alkyles en C1-C6, linéaires, ramifiés ou cycliques, éventuellement interrompus par un ou plusieurs hétéroatomes tel que 0 ou N, les radicaux alcènyle en C2-C6 linéaires, ramifiés ou cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et 3 dans laquelle au moins un groupement R1à R5 représente un 0-méthyl oxirane ou un groupement -OH, et au moins un groupement R6 à R10 représente un 0-méthyl oxirane ou un groupement -OH, et au moins un des groupements R1 à R5 représente un radical 0-alkyl et au moins un des groupements R6 à R10 représente un radical 0-alkyl 5 Ledit procédé comprenant une étape de réaction d'un mélange d'au moins un composé phénolique de formule (III) suivante Rj R4' dans laquelle 10 - R'1, R'2, R'3, R'4, R'5, choisis indépendamment les uns des autres, représentent chacun un atome d'hydrogène, un groupement -OH, ou un groupement sélectionné parmi les radicaux alkyles en C1-06, linéaires, ramifiés ou cycliques, éventuellement interrompus par un ou plusieurs hétéroatomes tel que 0 ou N et/ou substitués par un ou 15 plusieurs groupements -OH, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH, et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et/ou 20 substitués par un ou plusieurs groupements -OH, - Ri et Rj choisis indépendamment l'un de l'autre, représentent chacun un atome d'hydrogène ou un groupement sélectionné parmi les radicaux alkyles en C1-06, linéaires, ramifiés ou cycliques éventuellement interrompus par un ou plusieurs hétéroatomes tel que 0 ou N, les radicaux alcènyle en 02-06 linéaires, ramifiés ou 25 cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et 30 - au moins un des groupements R'1 à R'5 représente un groupement -OH et au moins un des groupements R'1 à R'5 représente un radical 0-alkyl, 4 avec au moins une base, à une température de 70°C et 180°C pendant une durée de 1 à 4 heures. Un autre objet de l'invention est l'utilisation de composés de formule (I) comme 5 précurseurs de polymère. L'invention se rapporte ainsi à un procédé de préparation de polymère dans lequel on effectue une réaction de polymérisation de composés de formule (I). Les précurseurs de polymères et les polymères susceptibles d'être obtenus par la mise en oeuvre du procédé comprenant les étapes décrites ci-dessus constituent un autre 10 objet de l'invention, de même que les compositions les contenant. En effet, il a été mis en évidence par les inventeurs qu'il est possible de préparer des composés utiles comme précurseur de polymère de formule (I) par une réaction de couplage de composés de formule (III) en milieu basique, et ce même en l'absence de 15 catalyseur. Le procédé selon l'invention présente notamment l'avantage de pouvoir effectuer la réaction du mélange d'au moins un composé de formule (III) avec au moins une base dans un milieu substantiellement dépourvu de catalyseur. Le procédé est donc moins coûteux que les procédés connus de l'état de la technique pour préparer de tels dimères, 20 et la réaction est plus rapide. Par substantiellement dépourvu de catalyseur, on entend que la réaction de couplage du composé (III) permet d'obtenir un composé de formule (I) avec un rendement supérieur à 70 °A, voire supérieur à 90 (3/0 et notamment de l'ordre de 95 à 100 °A, en 25 l'absence de quantité efficace de catalyseurs, en particulier de catalyseur à base de palladium, de ruthénium, ou à base de tungstène ou de rhénium (methyltrioxorhenium); ces catalyseurs sont notamment Pd/C, Pd012, catalyseurs de Grubb's, W03, CH3Re03 :Re207. Par catalyseurs de Grubbs on entend complexe métal de transitioncarbène, en particulier complexe de ruthénium ; il peut s'agir de catalyseur de Grubbs de 30 première ou de deuxième génération, en particulier de deuxième génération, tel que le benzylidene [1,3-bis(2,4,6-trimethylphenyI)-2- imidazolidinylidene] dichloro(tricyclohexylphosphine) ruthénium. De tels catalyseurs peuvent toutefois être présents à l'état de traces sans affecter de manière significative la réaction. Ces catalyseurs peuvent notamment être présents à des concentrations inférieures ou égales à 0,05 mol°/0. La température à laquelle la réaction de couplage en milieu basique est effectuée sera adaptée par l'homme du métier, notamment en fonction des composés de formule (III) 5 mis en oeuvre et de la vitesse de réaction souhaitée. La température sera par exemple de 80°C à 160°C, en particulier de 90°C à 150°C, rtamment d'environ 120°C à 150°C. La réaction devra aussi être adaptée pour éviter que le composé de formule (I) ne soit dégradé par la température. 5 Les bases utilisables pour la réaction sont de préférence des bases minérales ; on peut citer de manière non limitative K2003, NaOH, NaHCO3, KHCO3, KOH, CsOH ou Cs2CO3 10 Avantageusement, la réaction de dimérisation du composé (III) est effectuée dans un solvant organique, de préférence un solvant organique dont la température d'ébullition est supérieure ou égale à 100°C. Comme exemple de bis solvants, on peut citer le N, N-diméthyl-formamide (DMF), le toluène ou le diméthylsulf oxyde (DMSO). 15 Selon un mode de réalisation de l'invention la réaction est effectuée avec un mélange contenant 0,5 à 1,5 équivalent de base pour un équivalent de composé de formule III, notamment de 0.8 à1 eq. Le temps de réaction pourra varier et sera par exemple d'environ 3 heures. 20 Selon un mode de réalisation, R1, R2, R3, R4, R5, R6, R7, R8, R9, R10, choisis indépendamment les uns des autres, représentent chacun un atome d'hydrogène, un groupement -OH, ou un groupement sélectionné parmi les radicaux alkyles en C1-C3, linéaires ou ramifiés éventuellement interrompus par un ou plusieurs hétéroatomes tel que 0 ou N, les radicaux alcènyle en C2-C4 linéaires ou ramifiés éventuellement 25 interrompus par un ou plusieurs hétéroatomes tel que 0 ou N et/ou substitués par un ou plusieurs groupements -OH, et les radicaux éther oxyde ayant de 1 à 3 atomes de carbone, saturés ou insaturés, linéaires, ramifiés ou cycliques, éventuellement interrompus par un ou plusieurs hétéroatomes tel que 0, Si ou N. 30 Comme indiqué dans ce qui précède, au moins un des groupements R'1 à R'5 représente un radical 0-alkyl dans les composés de formule (III), au moins un des groupements R1 à R5 représente un radical 0-alkyl dans les composés de formule (I) et au moins un des groupements R6 à R10 représente un radical 0-alkyl dans les composés de formule (I). 35 Ce radical 0-alkyl comprend en particulier une chaine alkyle en C1-C6, il peut s'agir notamment de radical 0-méthyl. Ainsi selon l'un des aspects de l'invention, dans le composé de formule (III) au moins un des groupements R'1 à R'5 représente un radical 6 0-méthyl et dans le composé de formule (I) au moins un des groupements R1 à R5 représente un radical 0-méthyl et au moins un des groupements R6 à R10 représente un radical 0-méthyl. En particulier, des composés d'intérêt ont notamment au moins un des radicaux R2 5 ou R4 qui représente un 0-méthyl, et au moins un des radicaux R7 ou R9 qui représente un 0-méthyl. Des composés de formule (I) d'intérêt selon l'invention ont ainsi 2, 3 ou 4 groupements 0-méthyl. Avantageusement, dans la formule (III) au moins un des groupements Ri et Rj 10 représente un atome d'hydrogène. Des composés de formule (III) particulièrement adaptés à la mise en oeuvre de l'invention sont ceux pour lesquels Rj représente un atome d'hydrogène. De tels composés répondent à la formule suivante 15 les groupements Ri et R'1 à R'5 étant tels que définis dans l'ensemble de la description. Selon l'un des modes de réalisation, Ri représente aussi un atome d'hydrogène. Selon un autre mode de réalisation au moins un des groupements Ri et Rj représente un atome d'hydrogène, et R'1 à R'5 choisis indépendamment les uns des autres, représentent chacun un atome d'hydrogène, un groupement -OH, un groupement 20 sélectionné parmi les radicaux alkyles en C1-03, linéaires ou ramifiés éventuellement interrompus par un ou plusieurs hétéroatomes tel que 0 ou N, les radicaux alcènyle en 02-04 linéaires ou ramifiés éventuellement interrompus par un ou plusieurs hétéroatomes tel que 0 ou N et/ou substitués par un ou plusieurs groupements -OH, et les radicaux éther oxyde ayant de 1 à 3 atomes de carbone, saturés ou insaturés, 25 linéaires, ramifiés ou cycliques, éventuellement interrompus par un ou plusieurs hétéroatomes tel que 0, Si ou N. Selon le procédé de l'invention, à l'issue de la réaction du mélange du composé de formule (III) avec une base, à chaud, on obtient des composés de formule (I) telle que 30 définie précédemment, dans laquelle au moins au moins un groupement R1 à R5 représente un groupement -OH, et au moins un groupement R6 à R10 représente un groupement -OH. Les composés obtenus par réaction d'au moins un composé de formule (III) telle que 7 définie ci-dessus, avec une base, à chaud présentent ainsi la formule (I') suivante : X3 X1 R6 1.12 lé R5 R8 R10 R9 (r) dans laquelle 5 - R1, R2, R3, R4, R5, R6, R7, R8, R9, R10, choisis indépendamment les uns des autres, représentent chacun un atome d'hydrogène, un groupement -OH, un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou cycliques, éventuellement interrompus 10 par un ou plusieurs hétéroatomes tel que 0 ou N et/ou substitués par un ou plusieurs groupements -OH, et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et/ou substitués par un ou plusieurs groupements -OH, 15 X1, X2, X3, représentent chacun indépendamment un atome d'hydrogène, un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N et les radicaux éther oxyde 20 ayant de 1 à 6 atomes de carbone, saturés ou insaturés, linéaires, ramifiés ou cycliques, éventuellement interrompus par un ou plusieurs hétéroatomes tel que 0, Si ou N X4 représente un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou 25 cycliques, éventuellement interrompus par un ou plusieurs hétéroatomes tel que 0 ou N et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et dans laquelle au moins un groupement R1à R5 représente un groupement -OH, et au 30 moins un groupement R6 à R10 représente un groupement -OH, et au moins un des groupements R1 à R5 représente un radical 0-alkyl et au moins un des groupements R6 à R10 représente un radical 0-alkyl. En particulier, les groupements R3 et R8 représentent un groupement -OH, De préférence au moins un des groupements R1, R2, R4 et R5 représente un groupement 8 0-alkyl en C1-02 et au moins un des groupements R6, R7, R9 et R10 représente un groupement 0-alkyl en C1-02. Avantageusement, les composés de formule (I) ou (I') obtenus à l'issue de cette 5 réaction de couplage en milieu basique ne comportent pas de groupement 0-méthyl oxirane. Selon un mode de réalisation avantageux, le groupement -OH du cycle aromatique est situé en para de la chaine carbonée latérale, c'est-à-dire qu'au moins R3 et R8 10 représentent un groupement -OH ; en particulier uniquement R3 et R8 représentent un groupement -OH. Dans le composé de formule (III) R'3 représente alors un groupement -OH Selon l'un des modes de réalisation de l'invention, on mélange au moins deux 15 composés de formule (III) dans lesquels les significations des groupements R'1 à R'5 et R' sont au moins en partie différentes. On obtient alors des composés de formule (I) dans lesquels les groupements R1 à R5 d'une part et R6 à R10 d'autre part, présents sur chaque cycle, peuvent être différents. 20 Selon un autre mode de réalisation de l'invention, l'étape de réaction est effectuée avec un seul type de composé de formule (III). Les deux cycles aromatiques du composé de formule (I) seront donc identiques et porteront les mêmes substituants. 25 Les composés de formule (III) peuvent avantageusement être choisis parmi le 4-vinyl syringol (ou canolol) et le 4-vinyl guaiacol. Ces composés peuvent être extraits de matières premières d'origine végétale, telles que le colza et de co-produits agricoles comme la paille de blé. 30 Des composés de formule (I) susceptibles d'être obtenus à l'issue de la réaction de couplage en milieu basique présentent notamment les formules suivantes : 9 Selon un mode de réalisation de l'invention, à l'issue de l'étape de réaction du mélange du composé de formule (III) avec une base, on effectue une réaction de glycidylation en milieu basique en présence d'épichlorhydrine, pour obtenir un composé de formule (I) 5 dans laquelle au moins un groupement R1à R5 représente un 0-méthyl oxirane et au moins un groupement R6 à R10 représente un 0-méthyl oxirane. En particulier, on prépare un composé de formule (I) dans laquelle les groupements R3 et R8 représentent chacun un 0-méthyl oxirane. 10 Réaction de glycidylation La réaction de glycidylation pourra être réalisée dans un milieu alcoolique ou hydroalcoolique, en particulier en présence d'éthanol. Comme indiqué plus haut, à l'issue de la réaction de couplage en milieu basique, on obtient un composé de formule (I) spécifique, notée (I') dans laquelle au moins un 15 groupement R1 à R5 représente un groupement -OH, et au moins un groupement R6 à R10 représente un groupement -OH ; ce composé de formule (I') peut alors subir une réaction de glycidylation. Pour cela, il est par exemple mélangé avec de l'épichlorhydrine et une base minérale. 20 L'epichlorhydrine pourra être ajoutée à raison de 1 à 10 équivalents, notamment d'environ 8 équivalents. La base minérale pourra être choisie notamment parmi K2CO3, NaOH, NaHCO3, KHCO3 ou Cs2CO3 en particulier parmi K2CO3, et NaOH ; elle sera ajoutée à raison de 1 25 à 4 équivalents, notamment d'environ 2 équivalents. Après chauffage à une température de réaction adaptée, notamment d'environ 70 à 100°C, par exemple d'environ 85°C, on obtient des omposés répondant à la formule (I) dans laquelle au moins un groupement R1à R5 représente un 0-méthyl oxirane et au 30 moins un groupement R6 à R10 représente un 0-méthyl oxirane. Selon un mode de réalisation préféré, les composés de formule (I) obtenus après l'étape de glycidylation ne comportent pas de groupement -OH, c'est-à-dire qu'aucun des groupements R1 à R10 ne représente un groupement -OH. 35 Des composés de formule (I) susceptibles d'être obtenue après la réaction de glycidylation sont par exemple les composés présentant les formules suivantes : 10 Les composés de formule (I) tels que définis dans ce qui précède sont utiles comme précurseurs de polymères, qu'il s'agisse d'homo ou d'hétéro-polymères. Ils pourront ainsi 5 être utilisés en remplacement du bisphénol A. Selon un mode de réalisation, les composés de formule (I) et de formule (I') obtenus à l'issue de l'étape de couplage en milieu basique et comportant au moins 2 groupements -OH seront utilisés pour la préparation de polymères comme les polycarbonates, les 10 polyesters ou les polyuréthanes. Selon un autre mode de réalisation, les composés de formule (I) obtenus après la réaction de glycidylation sont utilisés comme précurseurs epoxy, pour la préparation de résine époxy. Pour cela, les composés de formule (I) sont mélangés avec une amine 15 primaire, telle que la cystamine. On obtient ainsi des résines présentant de bonnes propriétés adhésives. L'invention concerne donc également des composés de formule (I) susceptibles d'être 20 obtenus par le procédé défini dans ce qui précède, ces composés étant des précurseurs de polymères. Il s'agit en particulier des composés de formule (I) 25 (I) dans laquelle - R1, R2, R3, R4, R5, R6, R7, R8, R9, R10, choisis indépendamment les uns des autres, représentent chacun un atome d'hydrogène, un groupement -OH, ou un groupement sélectionné parmi les radicaux alkyles en C1-06, linéaires, ramifiés ou 30 cycliques, éventuellement interrompus par un ou plusieurs hétéroatomes tel que 0 ou N 11 et/ou substitués par un ou plusieurs groupements -OH, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH, et les radicaux éther oxyde ayant de 1 à 6 atomes de carbone, saturés ou insaturés, 5 linéaires, ramifiés ou cycliques, éventuellement interrompus par un ou plusieurs hétéroatomes tel que 0, Si ou N et/ou substitués par un ou plusieurs groupements -OH, - X1, X2, et X3 représentent chacun indépendamment un atome d'hydrogène, un groupement sélectionné parmi les radicaux alkyles en C1-06, linéaires, ramifiés ou cycliques, éventuellement interrompus par un ou plusieurs hétéroatomes tel que 0 ou N, 10 les radicaux alcènyle en 02-06 linéaires, ramifiés ou cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N 15 X4 représente un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH et les radicaux éther oxyde ayant 20 de 1 à 6 atomes de carbone, saturés ou insaturés, linéaires, ramifiés ou cycliques, éventuellement interrompus par un ou plusieurs hétéroatomes tel que 0, Si ou N et au moins un groupement R1 à R5 représente un groupement -OH, et au moins un groupement R6 à R10 représente un groupement -OH, et au moins un des groupements R1 à R5 représente un radical 0-alkyl et au moins un des groupements R6 à R10 25 représente un radical 0-alkyl. Selon un mode de réalisation, R1, R2, R3, R4, R5, R6, R7, R8, R9, R10, choisis indépendamment les uns des autres, représentent chacun un atome d'hydrogène, un groupement -OH, ou un groupement sélectionné parmi les radicaux alkyles en C1-03, linéaires ou ramifiés éventuellement interrompus par un ou plusieurs hétéroatomes tel 30 que 0 ou N, les radicaux alcènyle en 02-04 linéaires ou ramifiés éventuellement interrompus par un ou plusieurs hétéroatomes tel que 0 ou N et/ou substitués par un ou plusieurs groupements -OH, et les radicaux éther oxyde ayant de 1 à 3 atomes de carbone, saturés ou insaturés, linéaires, ramifiés ou cycliques, éventuellement interrompus par un ou plusieurs hétéroatomes tel que 0, Si ou N. 35 Avantageusement, un seul des groupements R1 à R5 (et en particulier R3) représente un groupement -OH, et un seul des groupements R6 à R10 (et en particulier R8) représente un groupement -OH 12 Selon un autre mode de réalisation, il s'agit de composés précurseurs de polymères de formule (I) 5 dans laquelle - R1, R2, R3, R4, R5, R6, R7, R8, R9, R10, choisis indépendamment les uns des autres, représentent chacun un atome d'hydrogène, un groupement -OH, ou un 10 groupement sélectionné parmi les radicaux alkyles en C1-06, linéaires, ramifiés ou cycliques, éventuellement interrompus par un ou plusieurs hétéroatomes tel que 0 ou N et/ou substitués par un ou plusieurs groupements -OH, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH, et 15 les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et/ou substitués par un ou plusieurs groupements -OH, X1 X2 et X3, représentent chacun indépendamment un atome d'hydrogène, un groupement sélectionné parmi les radicaux alkyles en C1-06, linéaires, ramifiés ou 20 cycliques, éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement 25 interrompus par un ou plusieurs hétéroatomes tel que 0, Si ou N X4 représente un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N 30 et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N, à la condition qu'au moins un groupement R1à R5 représente un 0-méthyl oxirane et 13 au moins un groupement R6 à R10 représente un 0-méthyl oxirane, et qu'au moins un des groupements R1 à R5 représente un radical 0-alkyl et au moins un des groupements R6 à R10 représente un radical 0-alkyl. Selon un mode de réalisation, R1, R2, R3, R4, R5, R6, R7, R8, R9, R10, choisis 5 indépendamment les uns des autres, représentent chacun un atome d'hydrogène, un groupement -OH, ou un groupement sélectionné parmi les radicaux alkyles en C1-03, linéaires ou ramifiés éventuellement interrompus par un ou plusieurs hétéroatomes tel que 0 ou N, les radicaux alcènyle en 02-04 linéaires ou ramifiés éventuellement interrompus par un ou plusieurs hétéroatomes tel que 0 ou N et/ou substitués par un ou 10 plusieurs groupements -OH, et les radicaux éther oxyde ayant de 1 à 3 atomes de carbone, saturés ou insaturés, linéaires, ramifiés ou cycliques, éventuellement interrompus par un ou plusieurs hétéroatomes tel que 0, Si ou N. En particulier, R3 et R8 représentent chacun un groupement 0-méthyl oxirane. 15 L'invention a donc aussi pour objet un procédé de préparation de polymère comprenant une réaction de polymérisation d'au moins un composé de formule (I) tel que défini dans ce qui précède. 20 Il s'agit notamment d'un procédé dans lequel au moins un composé de formule (I) susceptible d'être obtenu après l'étape de glycidylation, et pour lequel au moins un groupement R1 à R5 représente un 0-méthyl oxirane et au moins un groupement R6 à R10 représente un 0-méthyl oxirane, est mélangé avec une amine primaire. On obtient ainsi des résines époxy. 25 La réaction de polymérisation pourra être réalisée avec un seul type de composé de formule (I) comprenant des radicaux 0-méthyl oxirane, ou avec plusieurs types de composés de formule (I) dans lesquels les significations des groupements R1 à R10 et X1 à X4 seront différentes, au moins en partie. 30 La réaction de polymérisation pourra dans l'une des modes de réalisation être réalisée en présence en outre de composés répondant à la formule (III) identiques ou en mélange. Le procédé de polymérisation pourra comprendre la réaction de composés de formule (I) et de formule (III), en présence de quantités de catalyseur qui pourront être inférieures à 35 1% (en mole) par rapport à la quantité totale de réactifs. Le catalyseur de cette réaction de polymérisation est de préférence une amine primaire, comme par exemple la cystamine. 14 Il est ainsi possible de préparer des polymères comportant au moins 80% d'unités aromatiques, et notamment au moins 90%, voire au moins 95% ou de manière avantageuse au moins 99% d'unités aromatiques. Ces unités aromatiques seront de préférence dérivées des composés phénoliques de formule (III). 5 Selon un autre aspect, le procédé de préparation de polymère comprend une réaction de polymérisation d'au moins un composé de formule (I') susceptible d'être obtenu à l'issue de la réaction de couplage en milieu basique, et pour lequel au moins un groupement R1 à R5 représente un groupement -OH, et au moins un groupement R6 à 10 R10 représente un groupement -OH ; de préférence, de tels composés ne comprennent pas de groupement 0-méthyl oxirane. La réaction de polymérisation pourra être réalisée avec un seul type de composé de formule (I') comprenant des groupements -OH, ou avec plusieurs types de composés de formule (I') dans lesquels les significations des groupements R-1 à R-1 0 et X1 à X4 seront, 15 au moins en partie, différentes. Les réactions de polymérisation pourront s'accompagner d'une réaction de réticulation. 20 Dans tous les cas, les composés de formule (I) ou (I') pourront optionnellement être mélangés avec des composés ne répondant pas à la formule (I), pour obtenir des copolymères. L'invention se rapporte également aux polymères susceptibles d'être obtenus par ce 25 procédé de polymérisation et/ou à partir des précurseurs de polymères définis plus haut. De tels polymères comportent des sous-unités dérivées des composés de formule (I). L'invention a également pour objet l'utilisation comme adhésif de résines susceptibles d'être obtenues par polymérisation des composés de formule (I). 30 D'autres avantages de la présente invention apparaitront à la lecture des exemples qui suivent. 35 Exemple 1 : Couplage basique et glycidylation Le 4-vinyl syringol 1 (1mmol) est dissous dans 4 mL de DMF et 0.8 mmol de K2CO3 15 sont ajoutés à la solution. Le mélange réactionnel est chauffé à 120°C et agité pendant 3h, produisant ainsi le dimère 2 (figure 1). Le mélange réactionnel est ensuite neutralisé avec 20 mL d'une solution de HCI 1N, pour éliminer le K2003. La solution aqueuse est ensuite, extraite avec 3x20 mL d'acétate 5 d'éthyl. Après séchage sur MgSO4 et évaporation du solvant, une huile marron est obtenue avec un rendement de 100%. Le composé 2 est ensuite glycidylé à l'aide d'épichlorohydrine, en présence de K2003 (voir schéma ci-dessous). En effet, le dimère 2 (0.5 mmol) est dissous dans 3 mL 10 d'éthanol. A cette solution, sont ajoutés 4 mmol d'épichlorohydrin (8 eq) et 1 mmol de de K2003 (2 eq). Le mélange réactionnel est porté au reflux de l'éthanol à 85°C, pendant, 2h30. Le mélange réactionnel est lavé avec 30 mL d'eau et la phase aqueuse est extraite avec 3x 20 mL d'acétate d'éthyle. Après séchage sur MgSO4 et évaporation du solvant, 15 le produit glycidylé 3 est obtenu sous forme d'une huile de couleur marron avec un rendement de 90%. Le 4-vinyl guaiacol 4 a été dimérisé dans les mêmes conditions opératoires citées précédemment, avec quelques exceptions : 20 - 1 eq de K2003 ont été nécessaire - la réaction de dimérisation s'est effectuée à 150°C. Le dimère glycidylé 5 a été obtenu avec un rendement de 70%. Le schéma ci-dessous représente les réactions de dimérisation des 4-vinyl syringol 25 et 4-vinyl guaiacol et glycidylation des dimères correspondants. Me0 OMe Me0 OMe OMe OMe OH K2CO3 (2eq) 0 OMe OMe K2CO3 (0.8 eq) Me0 DMF, 120°C 3h Cl (8 eq) 0 Et0H, 85°C 2 2h HO OMe OH 3 OMe OMe HO Me0 OH 4 5 Cl (8 eq) 0 Me0 OH K2CO3 (2eq) 0 Et0H, 85°C 2h K2CO3 (1 eq) Me0 DMF, 150°C 3h 16 L'identification des dimères glycidylés 3 et 5 s'est effectuée à l'aide de RMN. Les différents déplacements chimiques sont récapitulés dans les tableaux 1 et 2 suivants : Tableau 1 : déplacements chimiques du dimère glycidylé du 4-vinyl syringol 3. 9 Me0 4 7 6 11 14 0 1 OMe 2 3 3(-,15 17 12' - 6 OMe OMe Attrib 130 (ppm) Type 1H (ppm) J (Hz) 1 128.7 CH 6.32 d - 15.9 2 134.7 CH 6.28 dd - 5.8/15.9 3 42.9 CH 3.56 dq -7 .0/5.8 4 21.2 0H3 1.46 d - 7.0 5 133.7 Q 6,6' 103.4 CH 6.58 s 7,7' 153.4 Q 8 136.4 Q 9 56.3 0H3 3.86 s 10 141.7 Q 11,11' 104.5 CH 6.47 s 12,12' 153.4 Q 13 135.4 Q 14 56.3 0H3 3.85 s 15 74.4 CH2 4.12 dd - 2.3/11.3 3.99 dd - 5.8/11.3 16 50.7 CH 3.37 m 17 44.9 CH2 2.81 m 2.63 5 10 Tableau 2 : déplacements chimiques du dimère glycidylé du 4-vinyl guaiacol 5. 17 16 23 OMe 24 12 37 11 ,'......'., ,....118 19 22 Moe0 1.4 \8 915 1. 1( 0 5 0 21 6 4 Attrib 130 (ppm) Type 1H (ppm) J (Hz) 1 149.4 Q 2 149.5 Q 3 111.9 CH 6.92 m 4 131.2 Q 5 119.2 CH 7.04 bs 6 114.3 Q 6.90 m 7 134.0 CH 6.34 m 8 128.0 CH 6.77 dd- 2.4/10 9 42.2 CH 3.56 m 10 134.6 Q 11 109.8 Q 12 147.5 CH 6.90 m 13 146.5 Q 14 113.8 CH 6.88 m 15 119.3 CH 6.88 m 16 22.0 0H3 1.37 d- 8.7 17 70.3 CH2 3.74 m 4.23 dd- 3.5/8.7 18 50.2 CH 3.30 m 19 44.2 0H2 2.68 dd- 3.3/6.4 20 70.5 CH2 3.80 m 4.27 dd- 3.4/8.6 21 50.3 CH 3.30 m 22 44.2 0H2 2.82 dd- 4.4/6.3 23 55.9 0H3 3.78 s 24 56.0 0H3 3.79 s Exemple 2 : Formulation des dérivés glycidylés en résines époxy 5 Les produits glycidylés 3 et 5 ont été formulés à l'aide d'amines afin de produire des 18 résines époxy biosourcées. L'amine qui a été choisie est la cystamine, c'est une amine biosourcée qui est le résultat de couplage de deux molécules de cystéamine. Sa formule chimique est la suivante : 5 H2 N NH22 " Les formulations ont été effectuées dans différentes conditions : 10 Le dérivé 3 ou 5 (1 eq molaire) est mélangé à la cystamine (1 eq molaire) dans un moule en silicone. Le moule est laissé 17 h à différentes températures : - à température ambiante (20°C) : obtention d'une lésine solide - à 40°C : obtention d'une résine solide - à 60°C : obtention d'une résine solide. 15 D'autres tests de formulation ont été effectués, en utilisant la cystamine comme catalyseur. Ainsi, le dérivé 3 ou 5 (1 eq molaire) a été mélangé au 4-vinyl syringol ou au 4-vinyl guaiacol (1 eq molaire) et à 0.1 eq de cystamine. Ce mélange a été cuit à 80°C pendant 1h, puis à 100°c pendant 16h, il a ensuiteété laissé une heure supplémentaire 20 à 150°C. On obtient une résine solide de couleur maron. Il faut noter que la quantité de cystamine peut être réduite à 0.01 eq molaire. Dans un troisième temps, le dérivé 3 (1 eq molaire) a été mélangé à la cystamine (2 eq molaire). Le mélange a été appliqué sur des feuilles de papiers qui ont été collées sur 25 une plaque en verre. Au bout de 2h, REVENDICATIONS1. Procédé de préparation d'un composé de formule (I) R7 R8 (I) dans laquelle - R1, R2, R3, R4, R5, R6, R7, R8, R9, R10, choisis indépendamment les uns des autres, représentent chacun un atome d'hydrogène, un groupement-OH, un groupement sélectionné parmi les radicaux alkyles en C1-06, linéaires, ramifiés ou cycliques, éventuellement interrompus par un ou plusieurs hétéroatomes tel que 0 ou N et/ou substitués par un ou plusieurs groupements -OH, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH, et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et/ou substitués par un ou plusieurs groupements -OH, X1 , X2, et X3, représentent chacun indépendamment un atome d'hydrogène, un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N, X4 représente un groupement sélectionné parmi les radicaux alkyles en C1-06, linéaires, ramifiés ou cycliques, éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N et/ou substitués par un ou plusieurs groupements -OH et les radicaux éther oxyde ayant de 1 à 6 atomes de carbone, saturés ou insaturés, linéaires, ramifiés ou cycliques, éventuellement interrompus par un ou plusieurs hétéroatomes tel que 0, Si ou N et dans laquelle au moins un groupement R1à R5 représente un 0-méthyl oxirane ou un groupement -OH, et au moins un groupement R6 à R-1 0 représente un 0-méthyl oxirane ou un groupement -OH, et au moins un des groupements R1 à R5 représente un radical 20 0-alkyl et au moins un des groupements R6 à R10 représente un radical 0-alkyl ledit procédé comprenant une étape de réaction d'un mélange d'au moins un composé phénolique de formule (III) suivante 5 (III) dans laquelle - R'1, R'2, R'3, R'4, R'5, choisis indépendamment les uns des autres, représentent chacun un atome d'hydrogène, un groupement -OH, un groupement sélectionné parmi 10 les radicaux alkyles en C1-06, linéaires, ramifiés ou cycliques, éventuellement interrompus par un ou plusieurs hétéroatomes tel que 0 ou N et/ou substitués par un ou plusieurs groupements -OH les radicaux alcènyle en 02-06 linéaires, ramifiés ou cycliques, éventuellement interrompus par un ou plusieurs hétéroatomes tel que 0 ou N et/ou substitués par un ou plusieurs groupements -OH, et les radicaux éther oxyde ayant 15 de 1 à 6 atomes de carbone, saturés ou insaturés, linéaires, ramifiés ou cycliques, éventuellement interrompus par un ou plusieurs hétéroatomes tel que 0, Si ou N et/ou substitués par un ou plusieurs groupements -OH, - Ri et Rj choisis indépendamment l'un de l'autre, représentent chacun un atome d'hydrogène ou un groupement sélectionné parmi les radicaux alkyles en C1-06, 20 linéaires, ramifiés ou cycliques éventuellement interrompus par un ou plusieurs hétéroatomes tel que 0 ou N, les radicaux alcènyle en 02-06 linéaires, ramifiés ou cycliques, éventuellement interrompus par un ou plusieurs hétéroatomes tel que 0 ou N et les radicaux éther oxyde ayant de 1 à 6 atomes de carbone, saturés ou insaturés, linéaires, ramifiés ou cycliques, éventuellement interrompus par un ou plusieurs 25 hétéroatomes tel que 0, Si ou N et - au moins un des groupements R'1 à R'5 représente un groupement -OH et au moins un des groupements R'1 à R'5 représente un radical 0-alkyl, avec au moins une base, à une température de 70°C à170 °C pendant une durée de 1 à 30 4 heures. 2. Procédé selon la revendication 1, caractérisé en ce que dans le composé de formule (III) au moins un des groupements R'1 à R'5 représente un radical 0- 21 méthyl et dans le composé de formule (I) au moins un des groupements R1 à R5 représente un radical 0-méthyl et au moins un des groupements R6 à R10 représente un radical 0-méthyl. 5 3. Procédé selon l'une au moins des revendications 1 ou 2, caractérisé en ce que l'étape de réaction est effectuée dans un solvant organique dont la température d'ébullition est supérieure ou égale à 100°C. 4. Procédé selon l'une au moins des revendications 1 à 3, caractérisé en ce que la base est choisie parmi les bases minérales telles que le K2003, NaOH, NaHCO3, 10 KHCO3, KOH, CsOH ou 052003 5. Procédé selon l'une au moins des revendications 1 à 4, caractérisé en ce que la réaction est effectuée dans un solvant organique choisi parmi le N, N-diméthylformamide (DMF), le toluène ou le diméthylsulfoxyde (DMSO). 6. Procédé selon l'une au moins des revendications 1 à 5, caractérisé en ce qu'on 15 mélange au moins deux composés de formule (III) dans lesquels les significations des groupements R'1 à R'5 et R' sont au moins en partie différentes. 7. Procédé selon l'une au moins des revendications 1 à 5, caractérisé en ce que l'étape de réaction est effectuée avec un seul type de composé de formule (III). 8. Procédé selon l'une au moins des revendications 1 à 7, caractérisé en ce que 20 l'étape de réaction est effectuée dans un milieu substantiellement dépourvu de catalyseur. 9. Procédé selon l'une au moins des revendications 1 à 8, caractérisé en ce que dans le composé de formule (I) R3 et R8 représentent chacun un groupement -OH, et dans le composé de formule (III) R'3 représente un groupement -OH. 25 10. Procédé selon l'une au moins des revendications 1 à 8, caractérisé en ce qu'a l'issue de l'étape de réaction du mélange du composé de formule (III) avec une base, on effectue une réaction de glycidylation en milieu basique en présence d'épichlorhydrine, pour obtenir un composé de formule (I) dans laquelle au moins un groupement R1à R5 représente un 0-méthyl oxirane et au moins un 30 groupement R6 à R10 représente un 0-méthyl oxirane. 11. Procédé de préparation d'un polymère caractérisé en ce qu'on effectue une 22 réaction de polymérisation de composés de formule (I) susceptibles d'être obtenus par le procédé selon l'une quelconque des revendications 1 à 10. 12. Procédé de préparation d'un polymère selon la revendication 11, caractérisé en ce que le composé susceptible d'être obtenu par le procédé selon la revendication 10 5 est mélangé à une amine primaire pour obtenir une résine epoxy. 13. Précurseur de polymère susceptible d'être obtenu par le procédé selon l'une des revendications 1 à 10. 14. Composé susceptible d'être obtenu par le procédé selon l'une des revendications 1 à 10 choisi parmi les composés de formule : et 10 15. Polymère susceptible d'être obtenu par le procédé selon l'une des revendications 11 ou 12, ou à partir d'un précurseur de polymère susceptible d'être obtenu par le procédé selon l'une des revendications 1 à 10. 15